(57)【特許請求の範囲】
【請求項１】
プロピレン、イソブチレン及びこれらの混合物からなる群より選択されるオレフィンを、それぞれアクリロニトリル、メタクリロニトリル及びこれらの混合物に転化するのに用いられる触媒組成物であって、下記一般式：
ＡａＫｂＣｓｃＣｅｄＣｒｅＣｏｆＮｉｇＸｈＦｅｉＢｉｊＭｏ１２Ｏｘ
（式中、ＡはＲｂ、Ｎａ、Ｌｉ、Ｔｌ又はこれらの混合物であり、
ＸはＰ、Ｓｂ、Ｔｅ、Ｂ、Ｇｅ、Ｗ、Ｃａ、希土類元素又はこれらの混合物であり、
ａは０〜１であり、
ｂは０．０１〜１であり、
ｃは０．０１〜１であり、
ｄは０．０１〜３であり、かつｅより大きく、
ｅは０．０１〜２であり、
ｆは０．０１〜１０であり、
ｇは０．１〜１０であり、
ｈは０〜４であり、
ｉは０．１〜４であり、
ｊは０．０５〜４であり、
ｄとｅの合計はｊより大きく、
ｘは存在する他の元素の原子価要求により決定される数である）
によって表される触媒酸化物の複合体を含み、マグネシウム、マンガン及び亜鉛を含まない触媒組成物。
【請求項２】
触媒はリンを含む請求項１に記載の触媒組成物。
【請求項３】
触媒はルビジウムを含む請求項１に記載の触媒組成物。
【請求項４】
触媒はリチウムを含む請求項１に記載の触媒組成物。
【請求項５】
ｆ＋ｇは４〜１０である請求項１に記載の触媒組成物。
【請求項６】
触媒組成物はシリカ、アルミナ、ジルコニウム、チタニア及びこれらの混合物からなる群より選択される担体を含む請求項１に記載の触媒組成物。
【請求項７】
担体は触媒の３０〜７０ｗｔ％の間を構成する請求項６に記載の触媒組成物。
【請求項８】
触媒組成物は８ｎｍ〜１００ｎｍの間にある平均コロイド状粒子径を有するシリカを含む請求項１に記載の触媒組成物。
【請求項９】
プロピレン、イソブチレン及びこれらの混合物からなる群より選択されるオレフィンをそれぞれアクリロニトリル、メタクリロニトリル及びこれらの混合物に転化するのに用いられる触媒組成物であって、下記一般式：
ＡａＬｉａ’ＫｂＣｓｃＣｅｄＣｒｅＣｏｆＮｉｇＸｈＦｅｉＢｉｊＭｏ１２Ｏｘ
（式中、ＡはＲｂ、Ｎａ、Ｔｌ又はこれらの混合物であり、
ＸはＰ、Ｓｂ、Ｔｅ、Ｂ、Ｇｅ、Ｗ、Ｃａ、希土類元素又はこれらの混合物であり、
ａは０〜１であり、
ａ’は０．０１〜１であり、
ｂは０．０１〜１であり、
ｃは０．０１〜１であり、
ｄは０．０１〜３であり、かつｅより大きく、
ｅは０．０１〜２であり、
ｆは０．０１〜１０であり、
ｇは０．１〜１０であり、
ｈは０〜４であり、
ｉは０．１〜４であり、
ｊは０．０５〜４であり、
ｄとｅの合計はｊより大きく、
ｘは存在する他の元素の原子価要求により決定される数である）
により表される触媒酸化物の複合体を含み、マグネシウム、マンガン及び亜鉛を含まない触媒組成物。
【請求項１０】
ｆ＋ｇは４〜１０である請求項９に記載の触媒組成物。
【請求項１１】
プロピレン、イソブチレン及びこれらの混合物からなる群より選択されるオレフィンを、それぞれアクリロニトリル、メタクリロニトリル及びこれらの混合物に転化するプロセズであって、
下記一般式：
ＡａＫｂＣｓｃＣｅｄＣｒｅＣｏｆＮｉｇＸｈＦｅｉＢｉｊＭｏ１２Ｏｘ
（式中、ＡはＲｂ、Ｎａ、Ｌｉ、Ｔｌ又はこれらの混合物であり、
ＸはＰ、Ｓｂ、Ｔｅ、Ｂ、Ｇｅ、Ｗ、Ｃａ、希土類元素又はこれらの混合物であり、
ａは０〜１であり、
ｂは０．０１〜１であり、
ｃは０．０１〜１であり、
ｄは０．０１〜３であり、かつｅより大きく、
ｅは０．０１〜２であり、
ｆは０．０１〜１０であり、
ｇは０．１〜１０であり、
ｈは０〜４であり、
ｉは０．１〜４であり、
ｊは０．０５〜４であり、
ｄとｅの合計はｊより大きく、
ｘは存在する他の元素の原子価要求により決定される数である）
によって表される触媒酸化物の複合体を含み、マグネシウム、マンガン及び亜鉛を含まない触媒の存在下で、
気相中で、高められた温度及び圧力にて、前記オレフィンを酸素分子を含むガス及びアンモニアと反応させることにより、アクリロニトリル、メタクリロニトリル及びこれらの混合物にそれぞれ転化するプロセス。
【請求項１２】
触媒はリンを含む請求項１１に記載のプロセス。
【請求項１３】
触媒はルビジウムを含む請求項１１に記載のプロセス。
【請求項１４】
触媒はリチウムを含む請求項１１に記載のプロセス。
【請求項１５】
ｆ＋ｇは４〜１０である請求項１１に記載のプロセス。
【請求項１６】
触媒組成物は、シリカ、アルミナ、ジルコニウム、チタニア及びこれらの混合物からなる群より選択される担体を含む請求項１１に記載のプロセス。
【請求項１７】
担体は触媒の３０〜７０ｗｔ％の間を構成する請求項１６に記載のプロセス。
【請求項１８】
触媒組成物は８ｎｍ〜１００ｎｍの間の平均コロイド状粒子径を有するシリカを含む請求項１１に記載のプロセス。
【発明の詳細な説明】
【技術分野】
【０００１】
本発明は、不飽和炭化水素を対応する不飽和ニトリルにアンモ酸化する際に用いる改良された触媒に関する。特に、本発明は、プロピレン及び／又はイソブチレンをアクリロニトリル及び／又はメタクリロニトリルにそれぞれアンモ酸化するための改良されたプロセス及び触媒に関する。より詳細には、本発明は、マンガン及び亜鉛の実質的不在下でカリウム、セシウム、セリウム、クロム、コバルト、ニッケル、鉄、ビスマス及びモリブデンの触媒酸化物の複合体を含む新規且つ改良されたアンモ酸化触媒に関する。
【背景技術】
【０００２】
適切な元素で活性化された鉄、ビスマス及びモリブデンの酸化物を含む触媒は、長い間、高められた温度にてアンモニア及び酸素（通常は空気の形態）の存在下でアクリロニトリルを製造するためのプロピレンの転化に用いられている。特に、英国特許Ｇｒｅａｔ  Ｂｒｉｔａｉｎ  Ｐａｔｅｎｔ  １４３６４７５号公報；米国特許Ｕ．Ｓ．Ｐａｔｅｎｔ  ４，７６６，２３２号明細書；４，３７７，５３４号明細書；４，０４０，９７８号明細書；４，１６８，２４６号明細書；５，２２３，４６９号明細書及び４，８６３，８９１号明細書は、それぞれ、アクリロニトリルを製造するためのＩＩ族元素で活性化されてもよいビスマス−モリブデン−鉄触媒に関する。加えて、米国特許Ｕ．Ｓ．Ｐａｔｅｎｔ  ４，１９０，６０８号明細書は、オレフィン類の酸化用の同様に活性化されたビスマス−モリブデン−鉄触媒を開示する。米国特許Ｕ．Ｓ．Ｐａｔｅｎｔ  ５，０９３，２９９号明細書、５，２１２，１３７号明細書、５，６５８，８４２号明細書及び５，８３４，３９４号明細書は、アクリロニトリルへの高い収率を示すビスマス−モリブデン活性化触媒群に関する。
【先行技術文献】
【特許文献】
【０００３】
【特許文献１】英国特許第１４３６４７５号明細書
【特許文献２】米国特許第４，７６６，２３２号明細書
【特許文献３】米国特許第４，３７７，５３４号明細書
【特許文献４】米国特許第４，０４０，９７８号明細書
【特許文献５】米国特許第４，１６８，２４６号明細書
【特許文献６】米国特許第５，２２３，４６９号明細書
【特許文献７】米国特許第４，８６３，８９１号明細書
【特許文献８】米国特許第４，１９０，６０８号明細書
【特許文献９】米国特許第５，０９３，２９９号明細書
【特許文献１０】米国特許第５，２１２，１３７号明細書
【特許文献１１】米国特許第５，６５８，８４２号明細書
【特許文献１２】米国特許第５，８３４，３９４号明細書
【発明の概要】
【課題を解決するための手段】
【０００４】
本発明の対象は、プロピレン、イソブチレン又はこれらの混合物をアクリロニトリル、メタクリロニトリル及びこれらの混合物にそれぞれ接触アンモ酸化する際に、より良好な性能を呈する助触媒の特異な組み合わせを含む新規な触媒である。
［発明の概要］
本発明は、プロピレン及び／又はイソブチレンをアクリロニトリル及び／又はメタクリロニトリルにそれぞれアンモ酸化するための改良された触媒及びプロセスに関する。
一実施形態において、本発明は、カリウム、セシウム、セリウム、クロム、コバルト、ニッケル、鉄、ビスマス、モリブデンを含み、これらの元素の相対比率が下記一般式：
【０００５】
ＡａＫｂＣｓｃＣｅｄＣｒｅＣｏｆＮｉｇＸｈＦｅｉＢｉｊＭｏ１２Ｏｘ
（式中、ＡはＲｂ、Ｎａ、Ｌｉ、Ｔｌ又はこれらの混合物であり、
ＸはＰ、Ｓｂ、Ｔｅ、Ｂ、Ｇｅ、Ｗ、Ｍｇ、希土類元素又はこれらの混合物であり、
ａは約０〜約１であり、
ｂは約０．０１〜約１であり、
ｃは約０．０１〜約１であり、
ｄは約０．０１〜約３であり、
ｅは約０．０１〜約２であり、
ｆは約０．０１〜約１０であり、
ｇは約０．１〜約１０であり、
ｈは約０〜約３であり、
ｉは約０．１〜約４であり、
ｊは約０．０５〜約４であり、
ｘは存在する他の元素の原子価要求により決定される数である）
で表される触媒酸化物の複合体を含み、マンガン及び亜鉛を実質的に含まない触媒である。
【０００６】
本発明はさらに、プロピレン、イソブチレン及びこれらの混合物からなる群より選択されるオレフィンを、気相中で、高められた温度及び圧力にて、オレフィンと、酸素分子を含むガス及びアンモニアと反応させることにより、上述の混合金属酸化物触媒の存在下で、アクリロニトリル、メタクリロニトリル及びこれらの混合物にそれぞれ転化するプロセスに関する。
［発明の詳細な説明］
本発明は、プロピレン、イソブチレン又はこれらの混合物をアクリロニトリル、メタクリロニトリル及びこれらの混合物にそれぞれ、接触アンモ酸化する際により良好な性能を呈する助触媒の特異な組み合わせ及び比率を含む新規な触媒である。
【０００７】
本発明は、カリウム、セシウム、セリウム、クロム、コバルト、ニッケル、鉄、ビスマス、モリブデンを含み、これらの元素の相対比率が下記一般式：
【０００８】
ＡａＫｂＣｓｃＣｅｄＣｒｅＣｏｆＮｉｇＸｈＦｅｉＢｉｊＭｏ１２Ｏｘ
（式中、ＡはＲｂ、Ｎａ、Ｌｉ、Ｔｌ又はこれらの混合物であり、
ＸはＰ、Ｓｂ、Ｔｅ、Ｂ、Ｇｅ、Ｗ、Ｃａ、Ｍｇ、希土類元素又はこれらの混合物であり、
ａは約０〜約１であり、
ｂは約０．０１〜約１であり、
ｃは約０．０１〜約１であり、
ｄは約０．０１〜約３であり、
ｅは約０．０１〜約２であり、
ｆは約０．０１〜約１０であり、
ｇは約０．１〜約１０であり、
ｈは約０〜約４であり、
ｉは約０．１〜約４であり、
ｊは約０．０５〜約４であり、
ｘは存在する他の元素の原子価要求により決定される数である）
で表される触媒酸化物の複合体を含み、マンガン及び亜鉛を実質的に含まないアンモ酸化触媒に関する。
【０００９】
上記式の添字は、モリブデンに対する個々の元素の比率として可能な範囲を表す。当業者は、任意の触媒組成物について、それぞれの酸化状態の観点から、金属元素群の総量がモリブデンとのバランスを維持しなければならないことを知っており理解するであろう。
【００１０】
一実施形態において、セリウムとクロムの合計量（原子基準で）はビスマスの量よりも大きい（すなわち、ｄ＋ｅはｊよりも大きい）。別の実施形態において、セリウムの量（原子基準で）はクロムの量よりも大きい（すなわち、ｄはｅよりも大きい）。他の実施形態において、ａは約０．０５〜約０．５であり、ｂは約０．０１〜約０．３であり、ｃは約０．０１〜約０．３であり、ｄは約０．０１〜約３であり、ｆ＋ｇは約４〜約１０であり、ｈは約０〜約３であり、ｉは約１〜約３であり、ｊは約０．１〜約２である。
【００１１】
本願明細書に記載されている基本的な触媒組成物は、カリウム、セシウム、セリウム、クロム、コバルト、ニッケル、鉄、ビスマス及びモリブデンの触媒酸化物の複合体である。特別に排斥される元素群を除いて、他の元素又は助触媒を含んでもよい。一実施形態において、本触媒は、ルビジウム、ナトリウム、リチウム、タリウム、リン、アンチモン、テルル、硼素、ゲルマニウム、タングステン、カルシウム、マグネシウム及び希土類元素（Ｌａ、Ｐｒ、Ｎｄ、Ｐｍ、Ｓｍ、Ｅｕ、Ｇｄ、Ｔｂ、Ｄｙ、Ｈｏ、Ｅｒ、Ｔｍ又はＹｂの１種として定義される）の１種以上を含み得る。また別の実施形態において、本触媒は少量のリンを含み（すなわち、Ｘは少なくともＰであり、ｈは０（ゼロ）よりも大きい）、触媒の耐摩耗性に有利な効果を有する。また別の実施形態において、本触媒はマグネシウムを含む（すなわち、Ｘは少なくともＭｇであり、ｈは０（ゼロ）よりも大きい）；この実施形態において、好ましくは、ｈは約１〜約３である。また別の実施形態において、本触媒は、マグネシウムを実質的に含まないがＸ元素の少なくとも１種を含む（すなわち、ＸはＰ、Ｓｂ、Ｔｅ、Ｂ、Ｇｅ、Ｗ、希土類元素の少なくとも１種であり、ｈは０（ゼロ）よりも大きい）；この実施形態において、好ましくは、ｈは約０．１〜約２である。また別の実施形態において、本触媒はルビジウムを含む（すなわち、Ａは少なくともＲｂであり、ａは０（ゼロ）よりも大きい）。また別の実施形態において、本触媒はルビジウムを実質的に含まない。また別の実施形態において、本触媒はリチウムを含む（すなわち、Ａは少なくともＬｉであり、ａは０（ゼロ）よりも大きい）。また別の実施形態において、本触媒はリチウムを含み、リチウム対モリブデンの比率は約０．０１：１２〜約１：１２の範囲にある（すなわち、ＡがＬｉ単独の場合、ａは約０．１〜約１である）。プロピレンをアクリロニトリルにアンモ酸化する際に用いられる鉄、ビスマス及びモリブデンを含む混合酸化物触媒系に対して、追加の助触媒としてコバルト及びリチウムの組み合わせは、より多量の総ニトリル類、例えば、アクリロニトリル、アセトニトリル及びシアン化水素（ｆｏｒｍｏｎｉｔｒｉｌｅとも呼ばれる）を生じさせる。また別の実施形態において、触媒はストロンチウムを実質的に含まず、好ましくはストロンチウムを含まない。本願明細書において、任意の元素に関して「実質的に含まない」とは、触媒が当該元素を本質的に全く含まないことを意味する。
【００１２】
さらに、プロピレン、アンモニア及び酸素のアクリロニトリルへの転化に対して、含有することが改良されたアクリロニトリル収率を有する触媒を得るために有害であると認識されているある種の元素がある。これらはマンガン及び亜鉛である。触媒がマンガン及び亜鉛を含む場合には、あまり活性ではない触媒を生じさせ、アクリロニトリルの収率を低下させる。このように、本発明の触媒は、マンガン及び亜鉛を実質的に含まないものとして記載されている。本願明細書において、マンガンに関して「実質的に含まない」とは、０．１：１２よりも小さいモリブデンに対する原子比を有することを意味する。本願明細書において、亜鉛に関して「実質的に含まない」とは、１：１２よりも小さいモリブデンに対する原子比を有することを意味する。好ましくは、触媒はマンガン及び／又は亜鉛を含まない。
【００１３】
本発明の触媒は、担持された状態でも担持されていない状態（すなわち、触媒は担体を含んでいてもよい）でも用いることができる。担体を用いる場合には、担体を典型的には触媒を含む金属酸化物と混合するか、又は担体物質に金属酸化物を含浸させてもよい。適切な担体は、シリカ、アルミナ、ジルコニウム、チタニア又はこれらの混合物である。担体は、典型的には触媒用のバインダとして作用して、より硬くより耐摩耗性の触媒を生じさせる。しかし、商業用途にとって、活性相（すなわち、上述の触媒酸化物の複合体）及び担体の両者の適切なブレンドが触媒に対する許容可能な活性度及び硬度（耐摩耗性）を得るために極めて重要である。方向性としては、活性相の増加は触媒の活性度を増加させるが、触媒の硬度を低下させる。典型的には、担体は、担持触媒の４０〜６０ｗｔ％の間を構成する。本発明の一実施形態において、担体は、担持触媒の約３０ｗｔ％程度に少量でもよい。本発明の他の実施形態において、担体は、担持触媒の約７０ｗｔ％程度に多量でもよい。
【００１４】
一実施形態において、触媒は、シリカゾルを用いて担持される。シリカゾルの平均コロイド状粒子径が小さすぎる場合には、製造された触媒の表面積は増加し、触媒の選択率は減少するであろう。コロイド状粒子径が大きすぎる場合には、製造された触媒は耐アブレーション強度（ａｎｔｉ−ａｂｒａｓｉｏｎ  ｓｔｒｅｎｇｔｈ）が小さいであろう。典型的には、シリカゾルの平均コロイド状粒子径は、約１５ｎｍ〜約５０ｎｍの間にある。本発明の一実施形態において、シリカゾルの平均コロイド状粒子径は約１０ｎｍであり約８ｎｍ程度に小さくてもよい。本発明の他の実施形態において、シリカゾルの平均コロイド状粒子径は約１００ｎｍである。本発明の他の実施形態において、シリカゾルの平均コロイド状粒子径は約２０ｎｍである。
【００１５】
本発明の触媒は、当業者に公知の多数の触媒調製方法の任意の方法によって調製することができる。例えば、触媒は種々の成分を共沈させることによって製造することができる。次いで共沈した塊を乾燥し適当な寸法に粉砕してもよい。あるいは、共沈した物質を慣用の技術に従ってスラリー化して噴霧乾燥させてもよい。触媒は、当該分野で周知のように、ペレットとして押し出されても、あるいはオイル中スピアー（ｓｐｅａｒｓ  ｉｎ  ｏｉｌ）を形成してもよい。触媒を製造するための特定の手順としては、米国特許Ｕ．Ｓ．Ｐａｔｅｎｔ５，０９３，２９９号明細書；４，８６３，８９１号明細書及び４，７６６，２３２号明細書（本願明細書に参考として包含される）を参照。一実施形態において、触媒成分をスラリーの形態で担体と混合し、その後乾燥してもよいし、あるいは触媒成分をシリカその他の担体に含浸させてもよい。
【００１６】
ビスマスを酸化物、又は焼成により酸化物を得る塩として触媒に導入してもよい。容易に分散するが加熱処理時に安定な酸化物を形成する水溶性塩が好ましい。特に好ましいビスマス導入源は硝酸ビスマスである。
【００１７】
触媒への鉄成分は、焼成により酸化物となる任意の鉄化合物から得ることができる。他の元素におけるように、触媒内に均一に分散しやすいので、水溶性塩が好ましい。最も好ましいのは硝酸鉄（ＩＩＩ）である。
【００１８】
触媒のモリブデン成分は、二酸化物、三酸化物、五酸化物又は七酸化物などの任意のモリブデン酸化物から導入することができる。しかし、加水分解もしくは分解可能なモリブデン塩をモリブデン源として利用することが好ましい。最も好ましい出発物質はアンモニウムヘプタモリブデートである。
【００１９】
触媒の他の必須成分及び任意の助触媒（例えば、Ｎｉ、Ｃｏ、Ｍｇ、Ｃｒ、Ｐ、Ｓｎ、Ｔｅ、Ｂ、Ｇｅ、Ｚｎ、Ｉｎ、Ｃａ、Ｗ又はこれらの混合物）は、任意の適切な源から誘導することができる。例えば、コバルト、ニッケル及びマグネシウムは、硝酸塩を用いて触媒に導入することができる。さらに、マグネシウムは、加熱処理により酸化物を得る不溶性炭酸塩又は水酸化物として触媒に導入することができる。リンは、アルカリ金属塩もしくはアルカリ土類金属塩として又はアンモニウム塩として触媒に導入することができるが、好ましくはリン酸として導入される。
【００２０】
触媒の必須及び任意のアルカリ成分（例えば、Ｒｂ、Ｌｉ、Ｎａ、Ｋ、Ｃｓ、Ｔｌ又はこれらの混合物）は、酸化物、又は焼成により酸化物を得るであろう塩として、触媒に導入することができる。好ましくは、容易に入手可能で易可溶性である硝酸塩などの塩が、このような元素を触媒中に導入する手段として用いられる。
【００２１】
触媒は、典型的には、アンモニウムヘプタモリブデートの水溶液をシリカゾルと混合し、ここに、好ましくは他の元素の硝酸塩の化合物を含むスラリーを添加することにより調製される。次いで、固体物質を乾燥し、脱窒して焼成する。好ましくは、触媒を１１０℃〜３５０℃の間の温度、好ましくは１１０℃〜２５０℃の間の温度、最も好ましくは１１０℃〜１８０℃の間の温度にて噴霧乾燥する。脱窒温度は、１００℃〜５００℃の範囲、好ましくは２５０℃〜４５０℃の範囲でよい。最後に、３００℃〜７００℃の間の温度、好ましくは３５０℃〜６５０℃の間の温度で焼成を行う。
【００２２】
本発明の触媒は、気相中で高められた温度及び圧力にて触媒の存在下でプロピレン、イソブチレン及びこれらの混合物からなる群より選択されるオレフィンと、酸素分子を含むガス及びアンモニアと反応させることにより、アクリロニトリル、メタクリロニトリル及びこれらの混合物にそれぞれ転化するためのアンモ酸化プロセスにおいて有用である。
【００２３】
好ましくは、アンモ酸化反応は流動床反応器内で行われるが、搬送ライン反応器などの他のタイプの反応器も想定される。アクリロニトリル製造用の流動床反応器は当該分野で周知である。例えば、米国特許Ｕ．Ｓ．Ｐａｔｅｎｔ３，２３０，２４６号明細書（本願明細書に参照として包含される）に記載されている反応器設計が適切である。
【００２４】
アンモ酸化反応を生じさせる条件もまた、米国特許Ｕ．Ｓ．Ｐａｔｅｎｔ５，０９３，２９９；４，８６３，８９１；４，７６７，８７８及び４，５０３，００１号明細書（参照として本願明細書に包含される）により立証されるように、従来周知である。典型的には、アンモ酸化プロセスは、高められた温度にて、プロピレン又はイソブチレンをアンモニア及び酸素の存在下で流動床触媒と接触させることにより行われ、アクリロニトリル又はメタクリロニトリルを製造する。任意の酸素源を用いることができる。しかし、経済的な理由により、空気を用いることが好ましい。供給物中の酸素対オレフィンの典型的なモル比は０．５：１〜４：１の範囲であり、好ましくは１：１〜３：１の範囲である。
【００２５】
反応での供給物中のアンモニア対オレフィンのモル比は、０．５：１〜２：１の間で変動し得る。アンモニアとオレフィンの比の真の上限はないが、一般には経済的な理由により、２：１の比率を超える根拠がない。プロピレンからアクリロニトリルの製造のために、本発明の触媒と共に用いる適切な供給比率として、アンモニア対プロピレンの比率は０．９：１〜１．３：１の範囲にあり、空気対プロピレンの比率は８．０：１〜１２．０：１の範囲にある。本発明の触媒は、約１：１〜約１．０５：１の比較的低いアンモニア対プロピレンの供給比率で、アクリロニトリルの高収率を与える。これらの「低アンモニア条件」は、「アンモニア破過」として知られる状態である反応器流出物中未反応アンモニアを削減させる補助となり、結果的にプロセス廃棄物を削減する補助となる。特に、未反応アンモニアは、アクリロニトリルの回収前に、反応器流出物から取り除かなければならない。未反応アンモニアは典型的には、反応器流出物を硫酸と接触させて硫酸アンモニウムを得るか、又は反応器流出物をアクリル酸と接触させてアンモニウムアクリレートを得ることにより取り除かれ、いずれの場合にも結果的に処理及び／又は廃棄されるべきプロセス廃棄物流を生じる。
【００２６】
反応は、約２６０℃〜６００℃の範囲の間の温度、好ましくは３１０℃〜５００℃の範囲、特に好ましくは３５０℃〜４８０℃の範囲の温度で行われる。重要ではないが、接触時間は一般には０．１〜５０秒間であり、好ましくは１〜１５秒間である。
【００２７】
反応生成物は、当業者に公知の任意の方法で回収し精製することができる。このような方法の一例として、反応器からの流出ガスを冷水又は適切な溶媒でスクラブ（洗浄）して、反応生成物を取り出し、次いで反応生成物を蒸留により精製することを挙げることができる。
【００２８】
本発明の触媒の主要な有用性は、プロピレンのアクリロニトリルへのアンモ酸化にある。しかし、本触媒は、プロピレンのアクリル酸への酸化にも用いることができる。このようなプロセスは典型的には２工程プロセスであり、第１工程でプロピレンを触媒の存在下で主としてアクロレインに転化し、第２工程でアクロレインを触媒の存在下で主としてアクリル酸に転化する。本願明細書に記載した触媒は、プロピレンをアクロレインに酸化する第１工程での使用に適している。
【００２９】
［実施形態］
本発明を説明するために、本発明の触媒並びにこれらの元素の１種以上を省略した同様の触媒もしくはアクリロニトリル製造に邪魔な元素を追加的に含む同様の触媒を調製し、次いで同様の反応条件下で評価した。これらの例は説明の目的のためだけに提供するものである。
【００３０】
触媒調製
【実施例１】
【００３１】
式：
【化１】
0005610975.tif 000002
の触媒を以下のようにして調製した：
【００３２】
下記の金属硝酸塩群ＣｓＮＯ３（１．５３５ｇ）、ＫＮＯ３（０．７９６ｇ）、Ｆｅ（ＮＯ３）３・９Ｈ２Ｏ（６３．６４３ｇ）、Ｎｉ（ＮＯ３）２・６Ｈ２Ｏ（１００．７７８ｇ）、Ｃｏ（ＮＯ３）２・６Ｈ２Ｏ（９８．５７２ｇ）、Ｂｉ（ＮＯ３）３・５Ｈ２Ｏ（１９．１０４ｇ）及び（ＮＨ４）２Ｃｅ（ＮＯ３）６（５０％溶液の６４．７７３ｇ）を１０００ｍｌビーカー中で７０℃以下で一緒に溶融させた。アンモニウムヘプタモリブデート（ＡＨＭ）（２００．６０３ｇ）を３１０ｍｌの蒸留水中に溶解させた。この溶液に、２０ｍｌ水に溶解させたＣｒＯ３（２．３６３ｇ）を添加した。次いで、シリカ（４０％ＳｉＯ２ゾルの６２５ｇ）を添加し、続いて金属硝酸塩溶融物を添加した。次に、得られた黄色のスラリーを噴霧乾燥させた。得られた物質を２９０℃／３時間で、４２５℃で３時間かけて脱窒し、次いで空気中５７０℃で３時間かけて焼成した。
【実施例２】
【００３３】
上記実施例１に記載した調製を用いて、式：
【００３４】
【化２】
0005610975.tif 000003
の触媒を以下のように調製した：下記金属硝酸塩群ＣｓＮＯ３（１２．８７７ｇ）、ＫＮＯ３（６．６７９ｇ）、ＬｉＮＯ３（１３．６６５ｇ）、Ｆｅ（ＮＯ３）３・９Ｈ２Ｏ（４８０．４３１ｇ）、Ｎｉ（ＮＯ３）２・６Ｈ２Ｏ（５９５．５４２ｇ）、Ｃｏ（ＮＯ３）２・６Ｈ２Ｏ（１０１９．０５９ｇ）、Ｂｉ（ＮＯ３）３・５Ｈ２Ｏ（１９８．６９１ｇ）及び（ＮＨ４）２Ｃｅ（ＮＯ３）６（５０％溶液の４２０．１４６ｇ）を１０００ｍｌビーカー中で７０℃以下で一緒に溶融させた。アンモニウムヘプタモリブデート（ＡＨＭ）（１６０３．１４２ｇ）を１７６０ｍｌの蒸留水に溶解させた。この溶液に、２０ｍｌ水に溶解させたＣｒＯ３（７．９２８ｇ）を添加した。次いで、シリカ（４０％ＳｉＯ２ゾルの５０００ｇ）を添加し、続いて金属硝酸塩溶融物を添加した。得られた黄色のスラリーを次いで噴霧乾燥させた。得られた物質を２９０℃／３時間で、４２５℃で３時間かけて脱窒し、次いで空気中５７０℃で３時間かけて焼成した。
【比較例Ａ】
【００３５】
（Ｎｉなし）：上記実施例１に記載した調製を用いて、式：
【００３６】
【化３】
0005610975.tif 000004
の触媒を下記配合で調製した：ＣｓＮＯ３（１．５３５ｇ）、ＫＮＯ３（０．７９６ｇ）、Ｆｅ（ＮＯ３）３・９Ｈ２Ｏ（６３．６２３ｇ）、Ｃｏ（ＮＯ３）２・６Ｈ２Ｏ（１９９．３７５ｇ）、Ｂｉ（ＮＯ３）３・５Ｈ２Ｏ（１９．０９８ｇ）及び（ＮＨ４）２Ｃｅ（ＮＯ３）６（５０％溶液の６４．７５３ｇ）を１０００ｍｌビーカー中で７０℃以下で一緒に溶融させた。アンモニウムヘプタモリブデート（ＡＨＭ）（２００．６０３ｇ）を３１０ｍｌの蒸留水に溶解させた。この溶液に、２０ｍｌ水に溶解させたＣｒＯ３（２．３６２ｇ）を添加した。次いで、シリカ（４０％ＳｉＯ２ゾルの６２５ｇ）を添加して、続いて金属硝酸塩溶融物を添加した。
【比較例Ｂ】
【００３７】
（Ｋなし）：上記実施例１に記載した調製を用いて、式：
【００３８】
【化４】
0005610975.tif 000005
の触媒を下記配合で調製した：ＣｓＮＯ３（３．０６１ｇ）、Ｆｅ（ＮＯ３）３・９Ｈ２Ｏ（６３．４５６ｇ）、Ｎｉ（ＮＯ３）２・６Ｈ２Ｏ（１００．４８１ｇ）、Ｃｏ（ＮＯ３）２・６Ｈ２Ｏ（９８．２８２ｇ）、Ｂｉ（ＮＯ３）３・５Ｈ２Ｏ（１９．０４７ｇ）及び（ＮＨ４）２Ｃｅ（ＮＯ３）６（５０％溶液の６４．５８２ｇ）を１０００ｍｌビーカー中で７０℃以下で一緒に溶融させた。アンモニウムヘプタモリブデート（ＡＨＭ）（２００．６０３ｇ）を３１０ｍｌの蒸留水に溶解させた。この溶液に、２０ｍｌ水に溶解させたＣｒＯ３（２．３５６ｇ）を添加した。次いで、シリカ（４０％ＳｉＯ２ゾルの６２５ｇ）を添加し、続いて金属硝酸塩溶融物を添加した。
【比較例Ｃ】
【００３９】
（Ｍｎあり）：上記実施例１に記載した調製を用いて、式：
【００４０】
【化５】
0005610975.tif 000006
の触媒を下記配合で調製した：ＣｓＮＯ３（１．４８５ｇ）、ＫＮＯ３（０．７７ｇ）、Ｆｅ（ＮＯ３）３・９Ｈ２Ｏ（６１．５５９ｇ）、Ｎｉ（ＮＯ３）２・６Ｈ２Ｏ（９７．４７８ｇ）、Ｃｏ（ＮＯ３）２・６Ｈ２Ｏ（９５．３４５ｇ）、Ｍｎ（ＮＯ３）２（５１．１％溶液の１３．３４ｇ）、Ｂｉ（ＮＯ３）３・５Ｈ２Ｏ（１８．４７８ｇ）及び（ＮＨ４）２Ｃｅ（ＮＯ３）６（５０％溶液の６２．６５３ｇ）を１０００ｍｌビーカー中で７０℃以下で一緒に溶融させた。アンモニウムヘプタモリブデート（ＡＨＭ）（２００．７６１ｇ）を３１０ｍｌの蒸留水に溶解させた。この溶液に、２０ｍｌ水に溶解させたＣｒＯ３（２．２８６ｇ）を添加した。次いで、シリカ（４０％ＳｉＯ２ゾルの６２５ｇ）を添加し、続いて金属硝酸塩溶融物を添加した。
【比較例Ｄ】
【００４１】
（Ｚｎあり）：上記実施例１に記載した調製を用いて、式：
【００４２】
【化６】
0005610975.tif 000007
の触媒を下記配合で調製した：ＣｓＮＯ３（１．５５ｇ）、ＫＮＯ３（０．８０４ｇ）、Ｆｅ（ＮＯ３）３・９Ｈ２Ｏ（６４．２４４ｇ）、Ｎｉ（ＮＯ３）２・６Ｈ２Ｏ（５０．８６５ｇ）、Ｃｏ（ＮＯ３）２・６Ｈ２Ｏ（９９．５０３ｇ）、Ｚｎ（ＮＯ３）２・６Ｈ２Ｏ（４７．３０１ｇ）、Ｂｉ（ＮＯ３）３・５Ｈ２Ｏ（１９．２８４ｇ）及び（ＮＨ４）２Ｃｅ（ＮＯ３）６（５０％溶液の６５．３８５ｇ）を１０００ｍｌビーカー中で７０℃以下で一緒に溶融させた。アンモニウムヘプタモリブデート（ＡＨＭ）（１９９．７５９ｇ）を３１０ｍの蒸留水に溶解させた。この溶液に２０ｍｌ水中に溶解させたＣｒＯ３（２．３８５ｇ）を添加した。次いで、シリカ（４０％ＳｉＯ２ゾルの６２５ｇ）を添加し、続いて金属硝酸塩溶融物を添加した。
【００４３】
触媒試験
すべての試験は、４０ｃｃ流動床反応器内で行った。プロピレンを０．０６ＷＷＨ（すなわち、プロピレン質量／触媒質量／時間）の速度で反応器に供給した。反応器内部の圧力を１０ｐｓｉｇに維持した。反応温度は４３０℃であった。２０時間までの安定化時間の後、反応生成物サンプルを収集した。反応器流出物を冷ＨＣＩ溶液含有バブルタイプスクラバーに収集した。オフガス速度は石鹸膜計測器で測定し、オフガス組成は運転の最後に、スプリットカラムガス分析器（ｓｐｌｉｔ  ｃｏｌｕｍｎ  ｇａｓ  ａｎａｌｙｚｅｒ）を具備するガスクロマトグラフィーで決定した。回収運転の最後に、スクラバー液体全体を蒸留水で約２００ｇに希釈した。秤量した２−ブタノンを希釈溶液の５０ｇまでのアリコート内の内標準として用いた。２μＩサンプル炎イオン化検出器及びＣａｒｂｏｗａｘカラムを具備するＧＣ内で分析した。ＮＨ３の量は過剰の遊離ＨＣＩをＮａＯＨ溶液で滴定することにより決定した。以下の実施例は本発明の説明である。
【００４４】
【表１】
0005610975.tif 000008
【実施例３】
【００４５】
上記実施例２に記載したと同じ調製方法を用いて、リチウムを追加的に含む数種の触媒（５０％活性相及び５０％ＳｉＯ２）を調製した。活性相組成は以下の通りであった：
【００４６】
【表２】
0005610975.tif 000009
上記触媒組成物を上述のように試験した。上記触媒に対するニトリル類への全体の転化率（すなわち、アクリロニトリル、アセトニトリル及びシアン化水素へのプロピレンの１パス転化あたりのモル％）は典型的には、約８６％〜約８８％の範囲にあった。
【００４７】
本発明の触媒組成物は、マンガン及び亜鉛の実質的不在下でカリウム、セシウム、セリウム、クロム、コバルト、ニッケル、鉄、ビスマス及びモリブデンを含む点で特異である。本願明細書に記載した相対比率での元素群の組み合わせは、単一のアンモ酸化触媒配合物においてこれまで利用されていなかった。表１に示すように、プロピレンからアクリロニトリルへのアンモ酸化に対して、本発明の触媒は、従前の特許にみられる類似の（正確ではない）元素の組み合わせを含む触媒よりもより良好な性能を示す。より詳細には、マンガン又は亜鉛の実質的不在下でカリウム、セシウム、セリウム、クロム、コバルト、ニッケル、鉄、ビスマス及びモリブデンを含む触媒は、このような触媒上で、高められた温度にて、アンモニア及び空気の存在下でプロピレンをアンモ酸化した場合に、本発明の範囲外にある類似の触媒と比較して、より高い全体の転化率及びアクリロニトリルへのより高い転化率を示した。
【００４８】
上記記載及び上記実施形態は本発明の実施に対して典型的なものであるが、この記載に照らして当業者には多くの代替例、変形例、変動例が自明であろう。したがって、このような代替例、変形例、変動例のすべては本発明の範囲に含まれるものである。